(57)【要約】【課題】  有機電子写真感光体において、応力が大きい状態で長期繰返し使用において電荷輸送層にクラックを生ぜず、電位が安定し、電荷輸送層の耐指紋性を向上させ、感光層が摩耗した場合でも粒状地汚れの発生が低減され、層間の接着性が向上した感光体を提供する。【解決手段】  ニッケルシームレスベルト支持体上に、下引層と、電荷発生層と、膜厚（ｔ）の電荷輸送層とをこの順に積層した感光層を複数本のローラ間に張架周回し、該ローラの最小径ローラ半径（ｒ）と電荷輸送層の膜厚（ｔ）との比ｔ／２rが０．１％以上であるシームレスベルト状感光体において、電荷輸送層は少なくともバインダー樹脂、電荷輸送材料、脂肪酸エステル、及び２種以上のハイドロキノン系酸化防止剤及び残留溶媒として環状エーテル系溶媒を含有すること。【選択図】  図２
2006058370.tif 000002
【特許請求の範囲】
【請求項１】
ニッケルシームレスベルト支持体上に、下引層と、電荷発生層と、膜厚（ｔ）の電荷輸送層とをこの順に積層した感光層を複数本のローラ間に張架周回し、該ローラの最小径ローラ半径（ｒ）と電荷輸送層の膜厚（ｔ）との比ｔ／２rが０．１％以上であるシームレスベルト状感光体において、
該電荷輸送層は少なくともバインダー樹脂と、電荷輸送材料と、脂肪酸エステルと、２種以上のハイドロキノン系酸化防止剤及び残留溶媒として環状エーテル系溶媒を含有することを特徴とするシームレスベルト状感光体。
【請求項２】
請求項１記載の電荷発生層と、電荷輸送層とを積層したシームレスベルト状感光体において、前記脂肪酸エステルが、前記電荷輸送材料に対して０．２〜１５ｗｔ％の範囲で含まれることを特徴とするシームレスベルト状感光体。
【請求項３】
請求項１又は２記載の電荷発生層と、電荷輸送層とを積層したシームレスベルト状感光体において、ハイドロキノン系酸化防止剤の含有量が電荷輸送材料に対して０．０５〜５ｗｔ％であることを特徴とするシームレスベルト状感光体。
【請求項４】
請求項１から３のいずれか１項に記載のシームレスベルト状感光体において、前記電荷発生層は、アゾ顔料と水酸基が４０ｍｏｌ％以下のブチラール樹脂とを含有し、且つ電荷発生材料（Ｐ）とブチラール樹脂（Ｒ）の比率（Ｐ／Ｒ）が重量比で１／１〜３／１の範囲であることを特徴とするシームレスベルト状感光体。
【請求項５】
請求項１から４のいずれか１項に記載のシームレスベルト状感光体に帯電及びレーザー光による像露光によって静電潜像を形成し、該静電潜像をトナーにより顕在化した後、中間転写体上に転写する様構成された画像形成装置が一成分非磁性トナーを用いた反転現像方式の電子写真装置であることを特徴とする画像形成装置。
【請求項６】
請求許項５記載の画像形成装置において電子写真感光体、帯電部材、現像手段、中間転写体及びクリーニング手段が一体に支持され装置本体に着脱自在できるプロセスカートリッジであることを特徴とする画像形成装置。
【発明の詳細な説明】
【技術分野】
【０００１】
本発明は、電子写真感光体に関し、特にニッケルシームレスベルト支持体上の感光体電荷輸送層の耐久性改善に関する。
【背景技術】
【０００２】
従来では、感光層に特定の脂肪酸エステルを含有する事により帯電安定性、残留電位上昇を改良する方法が提案されている（例えば特許文献１参照）。また、電荷輸送層にポリカーボネート樹脂、特定の電荷輸送物質、ビフェニル誘導体を含有することにより感光体の感度を低下させる事無く、感光層の耐クラック性を改良する方法が提案されている（例えば特許文献２参照）。
【０００３】
さらに、導電性基体上、少なくとも電荷発生層及び電荷輸送層を順次積層した電子写真感光体において、前記電荷輸送層中にビフェニルまたはその誘導体を含有し、かつ前記電荷発生層中のバインダー樹脂のブチラール化度が６８ｍｏｌ％以上のブチラール樹脂からなることにより、感光体のカールや感光層剥離等の問題がなく機械的耐久性に優れ、かつ低残留電位で耐久性及び環境安定性に優れた電子写真感光体を提供する方法も提案されている（例えば特許文献３参照）。
【０００４】
またさらに、導電性支持体上に少なくとも電荷発生物質及びホール搬送物質を同一又は別々の層に含有する感光層を設けた電子写真感光体において、少なくとも一方の層中にハイドロキノン又はその誘導体の一種と、フェノール系酸化防止剤を含有することにより繰り返し使用における帯電安定性に優れ、且つ環境依存性が少なく、更に長期間の保存においても感光体特性の劣化しない保存性の優れた電子写真感光体を提供する方法が提案されている（例えば特許文献４参照）。
【特許文献１】特開平８−３２０５８１号公報
【特許文献２】特開平６−３０８７４９号公報
【特許文献３】特開平６−１３８６７７号公報
【特許文献４】特開２０００−８９４９０号公報
【発明の開示】
【発明が解決しようとする課題】
【０００５】
しかしながら、特許文献１では、帯電安定性、残留電位上昇の改良のみで、耐クラック性の改良に関する記載が無い。
【０００６】
特許文献２では、ビフェニル誘導体により感光体の感度を低下させる事無く、感光層の耐クラック性を改良しているが、可塑剤を感光層に加えるとガラス転移点が低下して耐熱性が劣る。
【０００７】
特許文献３では、高温高湿等の過酷環境での帯電安定性、露光後電位安定性改良について記載されているがハイドロキノンに関する記載が無い。
【０００８】
特許文献４では、目的が帯電安定性、保存性の改良のみで、電荷輸送層の塗工溶媒に関する記述がなく、環境に配慮した環状エーテル系溶媒の使用については全く触れられていないという問題もある。
【０００９】
本発明は、上述した実情を考慮してなされたもので、応力ストレスが大きい状態での長期繰返し使用においても電荷輸送層にクラックを生じさせること無く、また帯電電位の安定した電子写真感光体で、電荷輸送層の耐クラック性と耐指紋性向上させ、感光層が摩耗し高電界強度下になった場合でも粒状地汚れの発生が低減され、感光層と下引層との接着性が向上し、露光後電位が安定した感光体を提供し、中間調、ライン画像の再現性、ベタ部濃度を満足する画像形成装置を提供することを目的とする。
【課題を解決するための手段】
【００１０】
上記の課題を解決するために、請求項１に記載の発明は、ニッケルシームレスベルト支持体上に、下引層と、電荷発生層と、膜厚（ｔ）の電荷輸送層とをこの順に積層した感光層を複数本のローラ間に張架周回し、該ローラの最小径ローラ半径（ｒ）と電荷輸送層の膜厚（ｔ）との比ｔ／２rが０．１％以上であるシームレスベルト状感光体において、電荷輸送層は少なくともバインダー樹脂、電荷輸送材料、脂肪酸エステル、及び２種以上のハイドロキノン系酸化防止剤及び残留溶媒として環状エーテル系溶媒を含有するシームレスベルト状感光体を特徴とする。
【００１１】
また、請求項２に記載の発明は、請求項１記載の電荷発生層、電荷輸送層を積層したシームレスベルト状感光体において前記脂肪酸エステルが電荷輸送材料に対して０．２〜１５ｗｔ％電荷輸送層中に含まれるシームレスベルト状感光体を特徴とする。
【００１２】
また、請求項３に記載の発明は、請求項１又は２記載の電荷発生層、電荷輸送層を積層したシームレスベルト状感光体においてハイドロキノン系酸化防止剤の含有量が電荷輸送材料に対して０．０５〜５ｗｔ％であるシームレスベルト状感光体を特徴とする。
【００１３】
また、請求項４に記載の発明は、請求項１から３のいずれか１項に記載のシームレスベルト状感光体において前記電荷発生層がアゾ顔料と水酸基が４０ｍｏｌ％以下のブチラール樹脂を含有し、且つ電荷発生材料Ｐとブチラール樹脂Ｒの比率Ｐ／Ｒが重量比で１／１〜３／１であることを特徴とするシームレスベルト状感光体を特徴とする。
【００１４】
また、請求項５に記載の発明は、請求項１から４のいずれか１項に記載のシームレスベルト状感光体に帯電及びレーザー光による像露光によって静電潜像を形成し、該静電潜像をトナーにより可視化した後、中間転写体上に転写する様構成された画像形成装置が一成分非磁性トナーを用いた反転現像方式の電子写真装置である画像形成装置を特徴とする。
【００１５】
また、請求項６に記載の発明は、請求許項５記載の画像形成装置において電子写真感光体、帯電部材、現像手段、中間転写体及びクリーニング手段が一体に支持され装置本体に着脱自在できるプロセスカートリッジである画像形成装置を特徴とする。
【発明の効果】
【００１６】
本発明によれば、ニッケルシームレスベルト支持体上に、下引層と、電荷発生層と、膜厚（ｔ）の電荷輸送層とをこの順に積層した感光層を複数本のローラ間に張架周回し、該ローラの最小径ローラ半径（ｒ）と電荷輸送層の膜厚（ｔ）との比ｔ／２rが０．１％以上であるシームレスベルト状感光体において、電荷輸送層は少なくともバインダー樹脂、電荷輸送材料、脂肪酸エステル、及び２種以上のハイドロキノン系酸化防止剤及び残留溶媒として環状エーテル系溶媒を含有するシームレスベルト状感光体により、電荷輸送層に対して応力ストレスが大きい状態での長期繰返し使用においても電荷輸送層にクラックを生じさせること無く、また帯電電位の安定した電子写真感光体を提供することが可能となる。
【００１７】
また、脂肪酸エステルが電荷輸送材料に対して０．１〜１５ｗｔ％電荷輸送層中に含まれることにより、電荷輸送層の耐クラック性と耐指紋性向上させることが可能となる。
【００１８】
さらに、ハイドロキノン系酸化防止剤の含有量が電荷輸送材料に対して０．０５〜５ｗｔ％含有することにより感光層が摩耗し高電界強度下になった場合でも粒状地汚れの発生を低減すること、また、電荷発生層がアゾ顔料と水酸基が４０ｍｏｌ％以下のブチラール樹脂を含有し、且つ電荷発生材料Ｐとブチラール樹脂Ｒの比率Ｐ／Ｒが重量比で１／１〜３／１であることにより感光層と下引層との接着性向上、露光後電位を安定化させること、帯電及びレーザー光による像露光によって静電潜像を形成し、該静電潜像をトナーにより可視化した後、中間転写体上に転写する様構成された画像形成装置が一成分非磁性トナーを用いた反転現像方式であることにより、中間調、ライン画像の再現性、ベタ部濃度を満足する画像形成装置を提供すること、電子写真感光体、帯電部材、現像手段、中間転写体及びクリーニング手段が一体に支持しされ装置本体に着脱自在できるプロセスカートリッジであること電子写真装置の小型化、電子写真ユニットとしての取り付け、取り外しなどを簡便とすることが可能となる。
【発明を実施するための最良の形態】
【００１９】
以下、図面を参照して、本発明の実施形態を詳細に説明する。
本発明は、
（１）ニッケルシームレスベルト支持体上に、下引層と、電荷発生層と、膜厚（ｔ）の電荷輸送層とをこの順に積層した感光層を複数本のローラ間に張架周回し、該ローラの最小径ローラ半径（ｒ）と電荷輸送層の膜厚（ｔ）との比ｔ／２rが０．１％以上であるシームレスベルト状感光体において、該電荷輸送層は少なくともバインダー樹脂、電荷輸送材料、脂肪酸エステル、及び２種以上のハイドロキノン系酸化防止剤及び残留溶媒として環状エーテル系溶媒を含有すること、
（２）脂肪酸エステルを電荷輸送材料に対して０．２〜１５ｗｔ％電荷輸送層中に含有すること、
（３）ハイドロキノン系酸化防止剤の含有量が電荷輸送材料に対して０．０５〜５ｗｔ％含有すること、
（４）電荷発生層がアゾ顔料と水酸基が４０ｍｏｌ％以下のブチラール樹脂を含有し、且つ電荷発生材料Ｐとブチラール樹脂Ｒの比率Ｐ／Ｒが重量比で１／１〜３／１であること、
（５）電子写真感光体に帯電及びレーザー光による像露光によって静電潜像を形成し、該静電潜像をトナーにより可視化した後、中間転写体上に転写するよう構成された画像形成装置が一成分非磁性トナーを用いた反転現像方式の電子写真装置であること、
（６）画像形成装置が電子写真感光体、帯電部材、現像手段、中間転写体及びクリーニング手段が一体に支持しされ装置本体に着脱自在できるプロセスカートリッジであること、から構成される。
【００２０】
以下、図面に沿って本発明を説明する。図１は本願のシームレスベルト状感光体３４を複数本のローラ間（３１〜３３）に張架して周回させるベルトユニット３５を示すものである。シームレスベルト状感光体はニッケルシームレスベルト上に下引層、電荷発生層、電荷輸送層をこの順に積層した感光層からなる。
【００２１】
電子写真装置の小径化、電子写真感光体の更なる高耐久化に伴いシームレスベルト状感光体を周回させるローラ径は小径サイズが使用されるのに対して高耐久化要求から電荷移動層を厚膜塗布する必要が有る。厚膜の電荷移動層を厚膜塗布すると、塗膜中の残留応力が大きくなり、加えて小径サイズローラ径部での繰返の周回により電荷移動層には機械的ストレスが繰り返し加えられる。ベルトユニットの最小ローラ径の半径（ｒ）と電荷移動層の膜厚（ｔ）との比ｔ／２rが、ｔ／２r≧０．１％であっても電荷移動層が脂肪酸エステルを含有することにより耐クラック性を有する感光体を提供することが出来る。電荷移動層の厚さは２０〜５０μｍが好ましい。
【００２２】
ニッケルシームレスベルト支持体は特開平３−２１９２５９号公報、特開昭６３−１２７２５０号公報、特開昭６３−１２７２４９号公報、特公昭５２−３６０１６号公報、特公昭５２−８７７４号公報等と同様に、外表面がクロム又はステンレス鋼等の金属から成る円筒状マンドレルを電気メッキ槽中で回転させながら円筒状マンドレルを囲む様に設けられた陽極バスケットとの間で電気メッキを行い、円筒状マンドレルの外表面に形成される。
【００２３】
陽極バスケット内にはメッキ液へのニッケルイオン補充のためニッケル片が入れられている。円筒状マンドレルの外表面の表面粗さは電気メッキで形成されたニッケルシームレスベルトをマンドレルから剥離しやすくするため０．０５〜０．８μｍが好ましい。
【００２４】
図２にニッケルシームレスベルトからなる導電性支持体２１上に下引き層２２、電荷発生層２３、電荷輸送層２４を積層された構成からなる本願のシームレスベルト状感光体を示す。下引層２２はニッケルシームレスベルトのレーザー光に対する低反射率を補う事による感度アップ、支持体側からの電荷注入防止、モアレ防止等のため膜厚が３μｍ以上の無機顔料を樹脂中に分散した塗膜から構成される事により レーザー光により形成された感光体上のトナーのドット画像を改良することが可能となる。
【００２５】
無機顔料としては酸化チタン、シリカ、アルミナ、酸化ジルコニウム、酸化スズ、酸化インジウム等で例示できる金属酸化物、あるいは金属硫化物、金属窒化物などの微粉末を使用することが出来る。特に高純度の酸化チタンが好ましい。樹脂としては、ポリビニルアルコール、カゼイン、ポリアクリル酸ナトリウム等の水溶性樹脂、共重合ナイロン、メトキシメチル化ナイロン、等のアルコール可溶性樹脂、ポリウレタン、メラミン樹脂、アルキッド−メラミン樹脂、エポキシ樹脂等、三次元網目構造を形成する硬化型樹脂などが挙げられる。
【００２６】
電荷発生層２３はアゾ顔料とバインダー樹脂から構成される。アゾ顔料としては、カルバゾ−ル骨格を有するアゾ顔料、トリフェニルアミン骨格を有するアゾ顔料、ジフェニルアミン骨格を有するアゾ顔料、ジベンゾチオフェン骨格を有するアゾ顔料、フルオレノン骨格を有するアゾ顔料、オキサジアゾ−ル骨格を有するアゾ顔料、ビススチルベン骨格を有するアゾ顔料、ジスチリルオキサジアゾ−ル骨格を有するアゾ顔料、ジスチリルカルバゾ−ル骨格を有するアゾ顔料、また、アゾ顔料に加えて金属フタロシアニン、無金属フタロシアニンなどのフタロシアニン系顔料、アズレニウム塩顔料、スクエアリック酸メチン顔料、ペリレン系顔料、アントラキノン系または多環キノン系顔料、キノンイミン系顔料、ジフェニルメタン及びトリフェニルメタン系顔料、ベンゾキノン及びナフトキノン系顔料、シアニン及びアゾメチン系顔料、インジゴイド系顔料、ビスベンズイミダゾ−ル系顔料などを１種以上含有しても良い。
好適なアゾ顔料の具体例を下記一般式（Ｉ）に示す。
【００２７】
【化１】
2006058370.tif 000003
【００２８】
電荷発生層に必要に応じて用いられるバインダー樹脂としてはポリビニルブチラ−ルが好ましい。本発明に係るブチラール樹脂はポリビニルアルコールにブチルアルデヒドを反応させて合成されるが、ポリビニルアルコール合成過程、ブチラール樹脂合成過程における反応および製造上の制約から下記一般式（ＩＩ）で表される繰り返し単位を有している。
【００２９】
【化２】
2006058370.tif 000004
【００３０】
上記式（ＩＩ）中、Ｘ，Ｙ，Ｚは、それぞれ、ポリビニルブチラール、ポリビニルアルコール、酢酸ビニル成分の重合度を表わす。
一般にブチラール樹脂は、その組成によって物理的及び化学的性質が変化し、又、その重合度によっても熱的性質、機械的性質および溶液粘度が変化する。本発明においてブチラール樹脂が効果的である理由は明らかではないが、アゾ顔料の粒径がフタロシアニン顔料等に比べて比較的小さいこと、ブチラール樹脂中の水酸基が少なく高温高湿等の過酷環境で作用する電子及び正孔の数が少ない事が影響していると考えられる。
電荷発生層の電荷発生材料Ｐとブチラール樹脂Ｒの比率Ｐ／Ｒが重量比で１／１〜３／１であることにより感光層と下引層との接着性向上、露光後電位の安定化させる事ができる。
【００３１】
一般式（Ｉ）で表わされるアゾ顔料の具体例としては次のものが挙げられるが本発明は
これに限定されるものではない。
【００３２】
【化３】
2006058370.tif 000005
【００３３】
【化４】
2006058370.tif 000006
【００３４】
【化５】
2006058370.tif 000007
【００３５】
【化６】
2006058370.tif 000008
【００３６】
【化７】
2006058370.tif 000009
【００３７】
【化８】
2006058370.tif 000010
【００３８】
【化９】
2006058370.tif 000011
【００３９】
【化１０】
2006058370.tif 000012
【００４０】
【化１１】
2006058370.tif 000013
【００４１】
【化１２】
2006058370.tif 000014
【００４２】
また、電荷発生層には必要に応じて電荷輸送物質を添加してもよい。
電荷輸送層２４は帯電電荷を保持させ、かつ露光により電荷発生層２３で発生分離した電荷を移動させて保持していた帯電電荷と結合させる機能と共にシームレスベルト状感光体として可撓性、繰返使用による耐久性が要求される層である。
【００４３】
これらの要件を満足させるための電荷輸送層は、電荷輸送物質、バインダー樹脂、脂肪酸エステル、２種類以上のハイドロキノン系酸化防止剤をテトラヒドロフラン、テトラヒドロピラン、１，４−ジオキサン、ジオキソラン、トルエン、ジメトキシメタンなどの環状エーテル系溶剤に溶解した塗工液を塗布して形成される。残留溶媒として環状エーテル系溶媒は５０００ｐｐｍ以下が好ましい。必要により電荷輸送物質及びバインダー樹脂以外に、可塑剤、レベリング剤等を適量添加することもできる。環境面からはジクロロメタン、クロロホルム、モノクロロベンゼン、トリクロロエタン、トリクロロメタンなどの塩素系溶媒が敬遠されている。
【００４４】
脂肪酸エステルとしてはメタクリル酸ステアリル、セバシン酸ジオクチル、3-（3',5'-ジ-ターシャルブチル-4'-ヒドロキシフェニル）プロピオン酸ステアリル、エチレングリコールモノステアレート、ステアリン酸モノグリセリド、亜リン酸トリステアリル、サリチル酸-パラ-ターシャルブチルフェニルエステル、3,3'-チオジプロピオン酸-ジ-n-オクタデシル、3,3'-チオジプロピオン酸-ジスチリルエステル、パルミチン酸イソプロピル、ミリスチン酸ジイソプロピル、メタクリル酸-2-ヒドロキシエチル、3-（3',5'-ジーターシャルブチルー4'-ヒドロキシフェニル）プロピオン酸エステル等が好ましい。脂肪酸エステルは電荷輸送材料に対して０．２〜１５ｗｔ％が好ましい。０．２％未満では効果が少なく、又、１５ｗｔ％以上では残留電位等の静電特性に不具合が生じる。
【００４５】
２種類以上のハイドロキノン系酸化防止剤は、電子写真感光体の長期繰返し使用において帯電性の低下がなく安定した特性の電子写真感光体を提供すること、及び環境面からテトラヒドロフラン等構造的に不安定な環状エーテル系溶剤の安定化に有効である。
【００４６】
本発明に用いることができるハイドロキノン誘導体としてはハイドロキノン系化合物として、ハイドロキノン、メチルハイドロキノン、２，３−ジメチルハイドロキノン、２，５−ジメチルハイドロキノン、2,3−ジメチルハイドロキノン、２，６ジメチルハイドロキノン、トリメチルハイドロキノン、テトラメチルハイドロキノン、ｔｅｒｔ−ブチルハイドロキノン、２，５−ジ−ｔｅｒｔ−ブチルハイドロキノン、２，５−ジ−ｔｅｒｔ−アミルハイドロキノン、2,5−ジアミルハイドロキノン、1,4−ジオールナフタレン、オクチルハイドロキノン、ドデシルハイドロキノン、クロロハイドロキノン、２，５−ジ−ｔｅｒｔ−オクチルハイドロキノン、２，６−ジ−ｎ−ドデシルハイドロキノン、２−ｎ−ドデシルハイドロキノン、２−ｎ−ドデシル−５−クロロハイドロキノン、２−ｔｅｒｔ−オクチル−５−メチルハイドロキノン、２−ｔｅｒｔ−ブチル−５−メチルハイドロキノン、２−（２−オクタデシル）−５−メチルハイドロキノン、１，４−ジオールナフタレン、９，１０−ジオールアントラセンなどが挙げられる。
また電子写真感光体乾燥時又は保存時において昇華等することなく安定に感光層中に保持されるという点で下記一般式（H−１）に示すハイドロキノン誘導体を用いることができる。
【００４７】
【化１３】
2006058370.tif 000015
【００４８】
式（H−１）中、Ｒ1、Ｒ2、Ｒ3およびＲ4は、それぞれ水素原子、ハロゲン原子、置換または無置換のアルキル基、置換または無置換のアルケニル基、置換または無置換のアリール基、置換または無置換のシクロアルキル基、置換または無置換のアルコキシ基、置換または無置換のアリーロキシ基、アルキルチオ基、アリールチオ基、アルキルアミノ基、アリールアミノ基、アシル基、アルキルアシルアミノ基、アリールアシルアミノ基、アルキルカルバモイル基、アリールカルバモイル基、アルキルスルホンアミド基、アリールスルホンアミド基、アルキルスルファモイル基、アリールスルファモイル基、アルキルスルホニル基、アリールスルホニル基、アルキルオキシカルボニル基、アリールオキシカルボニル基、アルキルアシルオキシ基、アリールアシルオキシ基、シリル基又は複素環基を表わす。但し、Ｒ1、Ｒ2、Ｒ3、Ｒ4のうち少なくとも１つは炭素原子数の総和が４以上の基である。
【００４９】
一般式（１３）で表わされる化合物の具体例としては次のものが挙げられるが本発明はこれに限定されるものではない。
【００５０】
【化１４】
2006058370.tif 000016
【００５１】
【化１５】
2006058370.tif 000017
【００５２】
【化１６】
2006058370.tif 000018
【００５３】
【化１７】
2006058370.tif 000019
【００５４】
【化１８】
2006058370.tif 000020
【００５５】
【化１９】
2006058370.tif 000021
【００５６】
【化２０】
2006058370.tif 000022
【００５７】
【化２１】
2006058370.tif 000023
【００５８】
【化２２】
2006058370.tif 000024
【００５９】
【化２３】
2006058370.tif 000025
【００６０】
【化２４】
2006058370.tif 000026
【００６１】
ハイドロキノン系酸化防止剤の含有量が電荷輸送材料に対して０．０５〜５ｗｔ％であることにより感光層が摩耗し高電界強度下になった場合でも粒状地汚れを低減することが可能となる。０．０５ｗｔ％未満では粒状地汚れに対する効果が少なく、５ｗｔ％を超えると繰り返し使用時残留電位の上昇が大きい。
また、ハイドロキノン系以外の下記の酸化防止剤も併用して使用しても良い。
【００６２】
モノフェノール系化合物として、２，６−ジ−ｔ−ブチル−ｐ−クレゾール、ブチル化ヒドロキシアニソール、２，６−ジ−ｔ−ブチル−４−エチルフェノール、ステアリル−β−（３，５−ジ−ｔ−ブチル−４−ヒドロキシフェニル）プロピオネート、3-t-ブチル-4-ヒドロキシニソールなどがある。
【００６３】
ビスフェノール系化合物として２，２’−メチレン−ビス−（４−メチル−６−ｔ−ブチルフェノール）、２，２’−メチレン−ビス−（４−エチル−６−ｔ−ブチルフェノール）、４，４’−チオビス−（３−メチル−６−ｔ−ブチルフェノール）、４，４’−ブチリデンビス−（３−メチル−６−ｔ−ブチルフェノール）などがある。
【００６４】
高分子フェノール系化合物として、１，１，３−トリス−（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−［メチレン−３−（３’，５’−ジ−ｔ−ブチル−４’−ヒドロキシフェニル）プロピオネート］メタン、ビス［３，３’−ビス（４’−ヒドロキシ−３’−ｔ−ブチルフェニル）ブチリックアシッド］グリコールエステル、トコフェノール類などがある。
【００６５】
パラフェニレンジアミン類では、Ｎ−フェニル−Ｎ’−イソプロピル−ｐ−フェニレンジアミン、Ｎ，Ｎ’−ジ−ｓｅｃ−ブチル−ｐ−フェニレンジアミン、Ｎ−フェニル−Ｎ−ｓｅｃ−ブチル−ｐ−フェニレンジアミン、Ｎ，Ｎ’−ジ−イソプロピル−ｐ−フェニレンジアミン、Ｎ，Ｎ’−ジメチル−Ｎ，Ｎ’−ジ−ｔーブチル−ｐ−フェニレンジアミンなどがある。
【００６６】
有機硫黄化合物類では、ジラウリル−３，３’−チオジプロピオネート、ジステアリル−３，３’−チオジプロピオネート、ジテトラデシル−３，３’−チオジプロピオネートなどがある。
【００６７】
有機燐化合物類では、トリフェニルホスフィン、トリ（ノニルフェニル）ホスフィン、トリ（ジノニルフェニル）ホスフィン、トリクレジルホスフィン、トリ（２，４−ジブチルフェノキシ）ホスフィンなどがある。
電荷輸送物質としては、正孔輸送物質と電子輸送物質とがある。
【００６８】
電子輸送物質としては、たとえばクロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−４Ｈ−インデノ〔１，２−ｂ〕チオフェン−４オン、１，３，７−トリニトロジベンゾチオフェン−５，５−ジオキサイドなどの電子受容性物質が挙げられる。これらの電子輸送物質は、単独で、または２種以上の混合物として用いることが出来る。
【００６９】
正孔輸送物質としては、以下に表わされる電子供与性物質が挙げられ、良好に用いられる。たとえば、オキサゾール誘導体、オキサジアゾール誘導体、イミダゾール誘導体、トリフェニルアミン誘導体、９−（ｐ−ジエチルアミノスチリルアントラセン）、１，１−ビス−（４−ジベンジルアミノフェニル）プロパン、スチリルアントラセン、スチリルピラゾリン、フェニルヒドラゾン類、α−フェニルスチルベン誘導体、チアゾ−ル誘導体、トリアゾ−ル誘導体、フェナジン誘導体、アクリジン誘導体、ベンゾフラン誘導体、ベンズイミダゾ−ル誘導体、チオフェン誘導体などが挙げられる。これらの正孔輸送物質は、単独または２種以上の混合物として用いることが出来る。
【００７０】
また、電荷輸送層に併用できるバインダー樹脂としては、ポリカーボネート（ビスフェノールＡタイプ、ビスフェノールＺタイプ、ビスフェノールＡとビフェニルとの共重合等）、ポリエステル、メタクリル樹脂、アクリル樹脂、ポリエチレン、塩化ビニル、酢酸ビニル、ポリスチレン、フェノ−ル樹脂、エポキシ樹脂、ポリウレタン、ポリ塩化ビニリデン、アルキッド樹脂、シリコン樹脂、ポリビニルカルバゾ−ル、ポリビニルブチラ−ル、ポリビニルホルマ−ル、ポリアクリレ−ト、ポリアクリルアミド、フェノキシ樹脂などが用いられる。これらのバインダーは、単独または２種以上の混合物として用いることが出来る。電荷輸送層の膜厚は、５〜１００μｍ程度が適当である。
【００７１】
可塑剤としては、ジブチルフタレート、ジオクチルフタレート、ビスベンジルベンゼン誘導体などの可塑剤として使用されているものがそのまま使用でき、その使用量は結着樹脂１００重量部に対して０〜３０重量部程度が適当である。
電荷輸送層中にレベリング剤を添加してもかまわない。レベリング剤としては、ジメチルシリコーンオイル、メチルフェニルシリコーンオイル等のシリコーンオイル類や、測鎖にパーフルオロアルキル基を有するポリマーあるいはオリゴマーが使用され、その使用量は、バインダー樹脂１００重量部に対して、０〜１重量部が適当である。
【００７２】
電荷輸送層上に保護層を設けても良い。保護層は結着樹脂中に金属、又は金属酸化物の微粒子を分散した層である。結着樹脂としては可視、赤外光に対して透明で電気絶縁性、機械的強度、接着性に優れた物が望ましい。保護層の結着樹脂としてはＡＢＳ樹脂、ＡＣＳ樹脂、オレフィン−ビニルモノマー共重合体、塩素化ポリエーテル、アリル樹脂、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルベンテン、ポリプロピレン、ポリフェニレンオキシド、ポリスルホン、ポリスチレン、ＡＳ樹脂、ブタジエン−スチレン共重合体、ポリウレタン、ポリ塩化ビニル、ポリ塩化ビニリデン、エポキシ樹脂等の樹脂が挙げられる。
【００７３】
金属酸化物としては酸化チタン、酸化錫、チタン酸カリウム、ＴｉＯ、ＴｉＮ、酸化亜鉛、酸化インジウム、酸化アンチモン等が挙げられる。保護層にはその他、耐摩耗性を向上する目的でポリテトラフルオロエチレンのような弗素樹脂、シリコーン樹脂、及びこれらの樹脂に等の無機材料を分散したもの等を添加することができる。保護層の形成法としては通常の塗布法が採用される。なお保護層の厚さは０．１〜１０μｍ程度が適当である。
【００７４】
図３に本発明画像形成装置の一例を示す。図３に於いて、１はシームレスベルト状感光体であり、該感光体ベルト１は、回動ローラ２、３間に架設され、回動ローラ２の回転駆動により図中矢印Ａ方向（時計方向）に搬送される。図中４は、前記感光体ベルト１表面を均一に帯電する帯電手段たる帯電チャージャ、図中５は、静電像露光手段たるレーザー書き込み系ユニットである。また、図中６は、後述するイエロー、マゼンタ、シアン、ブラックトナーを有する４つの現像器を一体的に形成した回転式カラー現像装置である。
【００７５】
図１０は、中間転写体たる中間転写ベルトであり、該中間転写ベルト１０は回動ローラ１１、１２の間に架設され、回動ローラ１１の回転駆動により図中矢印Ｂ方向（反時計方向）に搬送される。前記感光体ベルト１と、中間転写ベルト１０は、感光体ベルト１の回動ローラ３部で接触している。該接触部の中間転写ベルト１０側には、導電性を有するバイアスローラ１３が中間転写ベルト１０裏面に所定の条件で接触している。
【００７６】
図３に於いて、ベルト状の感光体（潜像担持体）１は帯電チャージャ４により一様に帯電された後、レーザ光学装置５により、画像情報に基づき走査露光されて表面に静電潜像が形成される。ここで、露光する画像情報は所望のフルカラー画像をイエロー、シアン、マゼンタ、の色情報に分解した単色の画像情報であり、この情報により半導体レーザー（図示せず）で発生されたレーザービームＬは、図示を省略した光学装置により走査、及び光路調整されたものである。
【００７７】
ここで形成された静電潜像は、後述する回転型反転現像方式の現像装置６によりレーザー露光部が各々所定のイエロー、シアン、マゼンタ、ブラックの一成分非磁性トナーで各々単色現像され、感光体ベルト１上に各々の色画像が順次形成される。
【００７８】
更に、図中矢印Ａ方向に回転する感光体ベルト１上に形成された各単色画像像は、感光体ベルト１と同期して図中矢印Ｂ方向に回転する中間転写ベルト１０上に、イエロー、シアン、マゼンタ、ブラックの単色毎に、バイアスローラ１３に印加された所定の転写バイアスにより順次重ね転写される。
【００７９】
ここでは転写ベルトの長さは感光体ベルトの大きさの倍になっており転写ベルトの特定の位置は感光体の常に同位置に接触するように厳密に位置制御されている。中間転写ベルト１０上に重ね合わされたイエロー、シアン、マゼンタ、ブラックの画像は、給紙台（給紙カセット）１７から給紙ローラ１８、搬送ローラ対１９ａ、１９ｂ、レジストローラ対２０ａ、２０ｂを経て転写部へ搬送された転写紙１７ａ上に転写ローラ１４により一括転写される。転写終了後、転写紙１７ａは定着装置８０により定着されて、フルカラー画像が完成し、排紙ローラ対８１ａ、８１ｂを経て排紙スタック部８２にプリント画像を排出する。
【００８０】
なお、図１５は、感光体ベルト１に常時当接し、感光体ベルト１上のトナーをクリーニングするクリーニングブレード１５ａを含むクリーニング装置、及び廃棄トナー回収用器、図中１６は、中間転写ベルト１０のクリーニング装置で、該クリーニング装置１６のクリーニングブレード１６Ａは、画像形成動作中には中間転写ベルト１０表面から離間した位置に保持され、形成像が上述の転写紙１７Ａ上に転写された後に中間転写ベルト１０表面に当接される。
【００８１】
中間転写ベルト１０上よりクリーニングブレード１６Ａによって掻き取られた廃棄トナーは、クリーニング装置１６内に設けられたオーガ１６Ｂにより、図面手前方向に搬送され、さらにプロセスカートリッジ３１手前側面に設けられた、図示を省略した搬送部により廃棄トナー回収用器１５Ｃに搬送される。所定量以上の廃棄トナーが廃棄トナー回収用器１５Ｃ内に収容された時点でプロセスカートリッジ３１に対し交換することより、プロセスカートリッジ３１の長寿命化が図られる。
【００８２】
また、感光体ベルト１、帯電チャージャ４、中間転写ベルト１０、クリーニング装置１５、１６は、プロセスカートリッジ３１として一体的に構成され、廃棄トナー回収用器１５Ｃは、プロセスカートリッジ３１に対して交換可能に組み込まれる。プロセスカートリッジ３１のレジストローラ２０ｂ側のケース外装部分は、用紙搬送ガイドとしての機能も備えている。プロセスカートリッジの形態を取ることにより電子写真装置の小型化、電子写真ユニットとしての取り付け、取り外しなどが簡便となる。
以下、実施例を示す。部は重量部を意味する。
【実施例１】
【００８３】
下記組成の混合物をボールミルポットに取りφ１０ｍｍアルミナボールを使用し７２時間ボールミリングした。
【００８４】
酸化チタン（ＣＲー６０：石原産業製）                          ５０部
アルキッド樹脂（ベッコライトＭ６４０１−５０大日本インキ化学工業製；固形分５０ｗｔ％）                                                    １５部
メラミン樹脂（スーパーベッカミンＬ−１２１−６０大日本インキ化学工業製；固形分６０ｗｔ％）                                                ８．３部
メチルエチルケトン（関東化学製）                            ３１．７部
【００８５】
この塗布液をφ９２ｍｍ、長さ４１０ｍｍ、厚さ３０μのニッケルシームレスベルト上に浸漬塗布し、１３０゜Ｃで２０分間乾燥して、膜厚４．５μｍの下引き層を形成した。
【００８６】
続いてＤ１２記載の一般式（Ｉ）の電荷発生物質（リコー製）３部、シクロヘキサノン
（関東化学製）８０部からなる混合物をボールミルポットに取りφ１０ｍｍのＹＴＺボールを使用し７２時間ボールミリングした後、さらにシクロヘキサノン７８．４部を加え２時間ボールミリングした後、固形分濃度２ｗｔ％のポリビニルブチラール樹脂（水酸基３３ｍｏｌ％，ブチラール基６４ｍｏｌ％；）／シクロヘキサノン溶液６０部とメチルエチルケトン８８．９部を加え電荷発生層塗布液を調整した。この塗布液を下引き層上に浸漬塗布し、１３０℃で２０分間乾燥し、厚さ０．１μｍの電荷発生層を形成した。
【００８７】
次に下記組成の電荷輸送層塗工液を調整し、この塗布液を電荷発生層上に浸漬塗布し、１２５℃で１５分間乾燥し、厚さ３１μｍの電荷輸送層を形成した。
【００８８】
電荷輸送物質（化ＩＶ）（リコー製）                       ７部
ポリカーボネート樹脂（TS-2050、帝人化成製）             ５部
ポリカーボネート樹脂（C-1400、帝人化成製）              ５部
メタクリル酸ステアリル（東京化成製）                   ０．１４部
シリコーンオイル（KF−50、信越化学製）               ０．００２部
ジオキソラン（関東化学製）                          ７７．４部
ハイドロキノン誘導体（H-２記載のＩ-2、リコー製）         ０．０１４部
ハイドロキノン誘導体（H-８記載のＩ-276、リコー製）       ０．０２１部
【実施例２】
【００８９】
実施例１と全く同様にしてニッケルシームレスベルト上に膜厚４．５μｍの下引き層を形成した。続いて化Ｉ（リコー製）の電荷発生物質３部、シクロヘキサノン（関東化学製）８０部からなる混合物をボールミルポットに取りφ１０ｍｍのＹＴＺボールを使用し72時間ボールミリングした後、さらにシクロヘキサノン７８．４部を加え２時間ボールミリングした後、固形分濃度２．５ｗｔ％のポリビニルブチラール樹脂（水酸基３３ｍｏｌ%，ブチラール基６４ｍｏｌ％；）／シクロヘキサノン溶液６０部とメチルエチルケトン８８．９部を加え電荷発生層塗布液を調整した。
【００９０】
この塗布液を下引き層上に浸漬塗布し、１３０℃で２０分間乾燥し、厚さ０．１μｍの電荷発生層を形成した。
続いて次に下記組成の電荷輸送層塗工液を調整し、この塗布液を電荷発生層上に浸漬塗布し、１２５℃で１５分間乾燥し、厚さ３１μｍの電荷輸送層を形成した。
【００９１】
電荷輸送物質（化ＩＶ）（リコー製）                               ７部
ポリカーボネート樹脂（TS-2050、帝人化成製）                  ５部
ポリカーボネート樹脂（C-1400、帝人化成製）                   ５部
セバシン酸ジオクチル（東京化成製）                         ０．１０５部
シリコーンオイル（KF−50、信越化学製）                    ０．００２部
テトラヒドロフラン（関東化学製）                          ５４．２部
トルエン（関東化学製）                                   ２３．２部
２，５−ジ−ｔｅｒｔ−アミルハイドロキノン（東京化成製）      ０．０２１部
ハイドロキノン誘導体（H-７記載のＩ-269、リコー製）          ０．０２８部
【実施例３】
【００９２】
実施例１と全く同様にしてニッケルシームレスベルト上に膜厚４．５μmの下引き層を形成した。
続いて化Ｉ（リコー製）の電荷発生物質２．４部、化ＩＩ（リコー製）の電荷発生物質
０．６部、シクロヘキサノン（関東化学製）８０部からなる混合物をボールミルポットに取り、φ１０ｍｍのＹＴＺボールを使用し、７２時間ボールミリングした後、さらにシクロヘキサノン７８．４部を加え２時間ボールミリングした後、固形分濃度１．６７ｗｔ％のポリビニルブチラール樹脂（水酸基３３ｍｏｌ％，ブチラール基６４ｍｏｌ％；）/シクロヘキサノン溶液６０部とメチルエチルケトン８８．９部を加え電荷発生層塗布液を調整した。この塗布液を下引き層上に浸漬塗布し、１３０℃で２０分間乾燥し、厚さ０．１μｍの電荷発生層を形成した。
【００９３】
次に実施例１の電荷輸送層塗工液においてメタクリル酸ステアリル（東京化成製）０．１４部を、3,3'-チオジチオジプロピオン酸-ジ-n-オクタデシル（東京化成製）０．２１部に変えた以外は実施例１と同様にして、厚さ３１μｍの電荷輸送層を形成した。
【実施例４】
【００９４】
実施例１と同様にして、ニッケルシームレスベルト上に膜厚４．５μｍの下引き層を形成した。続いて実施例１の電荷発生物質ミリング液に固形分濃度３．３３ｗｔ％のポリビニルブチラール樹脂（水酸基２５ｍｏｌ％，ブチラール基７０ｍｏｌ％）／シクロヘキサノン溶液６０部を加えて加えて電荷発生層塗布液の調整後、下引き層上に浸漬塗布、１３０℃で２０分間乾燥を行い厚さ０．１μｍの電荷発生層を形成した。
【００９５】
次に実施例１の電荷輸送層塗工液においてメタクリル酸ステアリル（東京化成製）を、パルミチン酸イソプロピル（東京化成製）０．２１部に変え、ハイドロキノン誘導体Ｉ-3
0（H−４）０.００４２部を、Ｉ-276（H−８）記載０．００３５部、に変えた以外は
実施例３と全く同様にして電子写真感光体を作成した。
【実施例５】
【００９６】
実施例１と全く同様に、ニッケルシームレスベルト上に膜厚４．５μｍの下引き層を形成した。続いて実施例１の電荷発生物質ミリング液に固形分濃度５ｗｔ％のポリビニルブチラール樹脂（水酸基３４ｍｏｌ％，ブチラール基６３ｍｏｌ％）／シクロヘキサノン溶液６０部を加えて電荷発生層塗布液の調整後、下引き層上に浸漬塗布、１３０℃で２０分間乾燥を行い厚さ０．１μｍの電荷発生層を形成した。次に実施例１の電荷輸送層塗工液においてメタクリル酸ステアリル（東京化成製）をメタクリル酸-2-ヒドロキシエチルヒドロオキシエチル（東京化成製）０．０３５部に変え、ハイドロキノン誘導体を２，５−ジ−ｔｅｒｔ−アミルハイドロキノン０．０２１部、（H-７）のＩ-269：０．０２８部と
に変えた以外は実施例１と同様にして、電子写真感光体を作成した。
【実施例６】
【００９７】
実施例１と同様に、ニッケルシームレスベルト上に膜厚４．５μｍの下引き層を形成した。続いて実施例１の電荷発生物質ミリング液にポリビニルブチラール樹脂を水酸基３７ｍｏｌ％，ブチラール基６０ｍｏｌ％のものに変えて電荷発生層塗布液の調整後、下引き層上に浸漬塗布、１３０℃で２０分間乾燥を行い厚さ０．１μｍの電荷発生層を形成した。
【００９８】
次に実施例１の電荷輸送層塗工液においてメタクリル酸ステアリル（東京化成製）をセバシン酸ジオクチル（東京化成製）０．３５部に変え、ハイドロキノン誘導体を０．０２１部、H-７記載のＩ-270：０．０２８部に変えて実施例１と同様にして電子写真感光体を
作成した。
【実施例７】
【００９９】
実施例１と同様にニッケルシームレスベルト上に膜厚４．５μｍの下引き層を形成した。続いて実施例１の電荷発生物質ミリング液にポリビニルブチラール樹脂を水酸基２６ｍｏｌ％，ブチラール基７０ｍｏｌ％のものに変えて電荷発生層塗布液の調整後、下引き層上に浸漬塗布、１３０℃で２０分間乾燥を行い厚さ０．１μｍの電荷発生層を形成した。次に実施例１の電荷輸送層塗工液においてメタクリル酸ステアリル（東京化成製）を3,3’-チオジプロピオン酸-ジ-n-オクタデシル（東京化成製）０．０５６部に変えた以外は実施例１と全く同様にして電子写真感光体を作成した。
【０１００】
[比較例１]
実施例１において電荷輸送層のメタクリル酸ステアリルを除いた以外は実施例１と全く同様にして電子写真感光体を作成した。
【０１０１】
[比較例２]
実施例１において電荷輸送層のメタクリル酸ステアリルの添加量を１．１部に変えた以外は実施例１と全く同様にして電子写真感光体を作成した。
【０１０２】
[比較例３]
実施例１においてポリビニルブチラール樹脂を水酸基４１ｍｏｌ％，ブチラール基５６ｍｏｌ％のものに変えた以外は実施例１と全く同様にして電子写真感光体を作成した。
【０１０３】
[比較例４]
実施例１において電荷輸送層のハイドロキノン誘導体の添加量をＩ-2、Ｉ-276それぞれ
０．０００１４部とした以外は実施例１と全く同様にして電子写真感光体を作成した。
【０１０４】
[比較例５]
実施例１において電荷輸送層のハイドロキノン誘導体の添加量をＩ-2、Ｉ-276それぞれ
０．１８部とした以外は実施例１と全く同様にして電子写真感光体を作成した。
【０１０５】
[比較例６]
実施例１において電荷発生物質ミリング液に固形分濃度１０ｗｔ％のポリビニルブチラール樹脂（水酸基３３ｍｏｌ％，ブチラール基６４ｍｏｌ％）／シクロヘキサノン溶液６０部を加えて加えて電荷発生層塗布液の調整後、下引き層上に浸漬塗布、１３０℃で２０分間乾燥を行い厚さ０．１μｍの電荷発生層を形成した以外は実施例１と全く同様にして電子写真感光体を作成した。
【０１０６】
[比較例７]
実施例１おいて電荷発生物質ミリング液に固形分濃度１ｗｔ％のポリビニルブチラール樹脂（水酸基３３ｍｏｌ％，ブチラール基６４ｍｏｌ％）／シクロヘキサノン溶液６０部を加えて加えて電荷発生層塗布液の調整後、下引き層上に浸漬塗布、１３０℃で２０分間乾燥を行い厚さ０．１μｍの電荷発生層を形成した以外は実施例１と全く同様にして電子写真感光体を作成した。
【０１０７】
このようにして作成したシームレスベルト状感光体を長さ３６７ｍｍに切断後裏面端部から１ｍｍ内側に幅４ｍｍ、厚さ０．７ｍｍのウレタンゴムからなるガイド部材を裏面両端部に貼付した。続いて図３の電子写真装置のベルトユニットに駆動ローラφ２９ｍｍ、従動ローラをφ１８ｍｍに変えベルトテンションを調節してシームレスベルト状感光体を張力３０ｇ／ｃｍで取り付け、図３の線速１２０ｍｍ／ｓの画像形成装置に取り付け波長７８０ｎｍのレーザー光で露光、ブラック現像ユニットのみでグレーハーフトーン画像を印字させた。また図３の回転式カラー現像装置６のブラック現像ユニットを取り外して表面電位計を取り付けレーザー光全面露光時の感光体電位ＶＬを測定した。尚、未露光部の電位は９００（−Ｖ）付近になるよう帯電チャージャーを調整した。
【０１０８】
さらにこれらのベルトユニットを図３の画像形成装置で常温常湿で２万枚の印字を行った後、３０℃９０％の高温高湿で１万枚の印字を行った後ハーフトーン画像、白紙画像を印字させてそれぞれの画像で画像むら、黒ポチ画像を調べた。
黒ポチ画像評価は白紙を印字した画像中の黒ポチ数評価により行った。黒ポチはカラーイメージプロセッサーＳＰＩＣＣＡ（日本アビオニクス社製）を用いて大きさと個数を測定し、１ｃｍ２当たりのφ０．０５ｍｍ以上の黒ポチ数により判定した。黒ポチ評価の判定基準を表１に示す。なお、判定における○、△は実用上特に問題のないことを、×の場合は実用に適さないことを意味する。
【０１０９】
又、シームレスベルト状感光体に指紋を付着させφ１８ｍｍの従動ローラ部で１週間放置後、ハーフトーン画像を印字させてクラックの発生状況を確認した。また、熱分解-ガスクロマトグラフ（GC-15A島津製作所製）により電荷輸送層中の残留溶媒量を測定した。これらの結果を表１に示す。また、電荷輸送層の膜厚３１μ、最小ローラ半径９ｍｍからｔ／２ｒ＝０．１７％であった。
【０１１０】
【表１】
2006058370.tif 000027
【図面の簡単な説明】
【０１１１】
【図１】本発明のベルト状感光体を張架するユニットの概略図である。
【図２】本発明のベルト状感光体の層構成を示す断面図である。
【図３】本発明の画像形成装置の一例を示す構成断面図である。
【符号の説明】
【０１１２】
１    感光体ベルト
２、３    回動ローラ
４    帯電チャージャ
５    レーザー書き込み系ユニット
６    回転式カラー現像装置
１０    中間転写ベルト
１１、１２    回動ローラ
１３    バイアスローラ
１４    転写ローラ
１５ａ    クリーニングブレード
１６    クリーニング装置
１６Ａ    クリーニングブレード
１６Ｂ    オーガ
１７    給紙台
１７ａ    転写紙
１８    給紙ローラ
１９ａ、１９ｂ    搬送ローラ対
２０ａ、２０ｂ    レジストローラ対
２１    導電性支持体
２２    下引き層
２３    電荷発生層
２４    電荷輸送層
３１、３２、３３    ローラ
３４    シームレスベルト状感光体
３５    ベルトユニット
【図１】
2006058370.tif 000028
【図２】
2006058370.tif 000029
【図３】
2006058370.tif 000030